(57)【要約】  本発明は、製紙プロセスで使用するための、少なくとも１つの無水コハク酸誘導体を含む剥離助剤に関する。例えば、本発明の剥離助剤は、ペーパーウェブのクレープ加工プロセスでの使用に特に有用である。本発明は、少なくとも１つの無水コハク酸を含む剥離助剤を含むペーパーウェブのクレープ加工法にも関する。【特許請求の範囲】
【請求項１】
少なくとも１つの無水コハク酸誘導体またはその塩を含む活性成分を含む剥離助剤であって、前記無水コハク酸は、構造式ＩまたはＩＩを有し、
【化１】
2019506539.tif 000006
式中、Ｒは、８〜２５個の炭素原子を有するアルキル部分またはアルケニル部分である、剥離助剤。
【請求項２】
Ｒが、１０〜２２個の炭素原子を有するアルキル部分またはアルケニル部分である、請求項１に記載の剥離助剤。
【請求項３】
Ｒが、１５〜２０個の炭素原子を有するアルキル部分またはアルケニル部分である、請求項１に記載の剥離助剤。
【請求項４】
前記無水コハク酸誘導体は、式ＩまたはＩＩの前記無水コハク酸によって形成された一塩または二塩、及び一価または二価陽イオンから選択される、請求項１〜３のいずれか１項に記載の剥離助剤。
【請求項５】
前記無水コハク酸誘導体は、二塩である、請求項４に記載の剥離助剤。
【請求項６】
前記一価または二価陽イオンは、Ｎａ＋、Ｋ＋、ＮＨ４＋、Ｍｇ２＋、及びＣａ２＋から選択される、請求項４に記載の剥離助剤。
【請求項７】
前記一価または二価陽イオンは、Ｎａ＋、Ｋ＋、及びＮＨ４＋から選択される、請求項６に記載の剥離助剤。
【請求項８】
前記無水コハク酸誘導体は、ラウリルコハク酸もしくは無水コハク酸、ペンタデシルコハク酸もしくは無水コハク酸、ヘキサデシルコハク酸もしくは無水コハク酸、ヘキサデセニルコハク酸もしくは無水コハク酸、オクタデシルコハク酸もしくは無水コハク酸、オクタデセニルコハク酸もしくは無水コハク酸、ヘキサデシルコハク酸二カリウムもしくは二ナトリウム、オクタデシルコハク酸二カリウムもしくは二ナトリウム、ヘキサデセニルコハク酸二カリウムもしくは二ナトリウム、オクタデセニルコハク酸二カリウムもしくは二ナトリウム、またはそれらの組み合わせである、請求項１〜４のいずれか１項に記載の剥離助剤。
【請求項９】
前記剥離助剤は、安定した水性乳剤、安定した水溶液、または安定した濃縮物である、請求項１〜８のいずれか１項に記載の剥離助剤。
【請求項１０】
前記剥離助剤は、脂肪酸、レシチン、アルコキシル化アルキルフェノール、または（ポリ）Ｃ５〜Ｃ２０アルファ−オレフィンを更に含む、請求項１〜９のいずれか１項に記載の剥離助剤。
【請求項１１】
前記剥離助剤は、アルコキシル化脂肪酸を更に含む、請求項１〜９のいずれか１項に記載の剥離助剤。
【請求項１２】
前記剥離助剤は、前記少なくとも１つの無水コハク酸誘導体、水溶性または水分散性界面活性剤、及び水を含む安定した水性組成物である、請求項１〜１１のいずれか１項に記載の剥離助剤。
【請求項１３】
前記無水コハク酸誘導体と前記界面活性剤との全比率が１重量％〜９９重量％であり、水の比率が１重量％〜９９重量％である、請求項１２に記載の剥離助剤。
【請求項１４】
前記界面活性剤は、ソルビタン脂肪酸エステル、ポリオキシエチレンソルビタン脂肪酸エステル、アルコキシル化アルコール、またはそれらの組み合わせである、請求項１２または１３に記載の剥離助剤。
【請求項１５】
前記少なくとも１つの無水コハク酸誘導体の前記界面活性剤に対する重量比は、１：０．０５〜１：２０である、請求項１２〜１４のいずれか１項に記載の剥離助剤。
【請求項１６】
前記少なくとも１つの無水コハク酸誘導体の前記界面活性剤に対する重量比は、１：０．５〜１：１０である、請求項１５に記載の剥離助剤。
【請求項１７】
前記少なくとも１つの無水コハク酸誘導体の前記界面活性剤に対する重量比は、１：０．５〜１：５である、請求項１５に記載の剥離助剤。
【請求項１８】
前記剥離助剤は、前記少なくとも１つの無水コハク酸誘導体、水溶性または水分散性界面活性剤、水、及びｐＨ調節剤からなる、請求項１に記載の剥離助剤。
【請求項１９】
ペーパーウェブをクレープ加工する方法であって、
ａ）少なくとも１つの無水コハク酸誘導体を含む活性成分を含む剥離助剤を、回転式クレープ加工シリンダーに塗布することと、
ｂ）前記ペーパーウェブの前記クレープ加工シリンダーへの効果的な接着のために、前記ペーパーウェブを前記クレープ加工シリンダーに押圧することと、
ｃ）ドクターブレードを用いて前記ペーパーウェブを前記クレープ加工シリンダーから取り除くことと、を含む、方法。
【請求項２０】
製紙プロセスでペーパーウェブをクレープ加工するための、請求項１〜１８のいずれか１項に記載の剥離助剤の使用。
【発明の詳細な説明】
【技術分野】
【０００１】
本発明は、剥離助剤に関する。
【背景技術】
【０００２】
関連出願の相互参照
本特許出願は、２０１５年１１月３０日出願の同時係属中国特許出願第２０１５／１０８５５２９９．３号の国際特許出願であり、その開示は、参照によりその全体が組み込まれる。
【０００３】
ティッシュペーパー、トイレットペーパー、または紙タオルのようないくつかの紙製品の製造等の製紙プロセスで、ペーパーウェブは、柔軟さ、容量、強度、及び吸収性等の望ましい特徴を与えるために、従来、クレープ加工プロセスに供される。クレープ加工プロセスは、ペーパーウェブを、ヤンキードライヤーとして知られている装置等の回転式クレープ加工装置に接着させることと、クレープ加工することと、その後にドクターブレードを用いて接着したペーパーウェブをドライヤーから取り除くこととを含む。ペーパーウェブのドライヤーからの均一な剥離を容易にするために、剥離助剤がシリンダー上に噴霧される。この剥離助剤は、ペーパーウェブの均一な剥離に役立ち、また、ブレードを円滑にし、過剰摩耗から保護する。
【０００４】
剥離助剤、特に、油性剥離助剤は、製紙プロセスで広く使用されている。伝統的な油性剥離助剤は、主成分として炭化水素油または天然油を含む。炭化水素油は、通常、様々な純度で石油蒸留プロセスから得られるが、天然油は、大豆油、コーン油、オリーブ油等の植物油から得られる。適切な界面活性剤パッケージを有する異なる等級／源油を選択することによって、異なる剥離性能を有する油性剥離助剤が、調製され得る。
【０００５】
しかしながら、近年、世界的な原油の継続的な価格上昇により、油性剥離助剤のコストが大幅に上昇している。これは、油性剥離助剤の開発に対する最大の課題のうちの１つである。石油系油の疎水性のため、最終ティッシュ及び／またはタオル紙製品中の油は、吸収性の低下を引き起こし得、すなわち、最終紙製品の水または水溶液を吸収する能力が低下し得る。既存の油性剥離助剤の処方最適化に対して、多大な努力がなされている。一方では、より適切な原材料の必須条件が、既存の製品中の油及び界面活性剤等の主成分について評価されている。他方では、総コストを更に削減するために既存の処方の微調整が試されている。
【０００６】
ＣＮ１０１１８４７９９Ａは、１つ以上の（ポリ）Ｃ５〜Ｃ２０アルファ−オレフィン及び１つ以上の界面活性剤を含む剥離助剤を開示する。剥離製剤中の合成潤滑油ＰＡＯの使用は、有効性及び効率性の観点から、製紙適用を改善し、ティッシュの通気乾燥（ＴＡＤ）生地からの剥離を提供した。界面活性剤は、脂肪酸、アルコキシル化アルコール、アルコキシル化脂肪酸、スクロース及びグルコースエステル、ならびにそれらの誘導体、及びポリエチレングリコール、ならびにそれらの混合物から選択された。
【０００７】
加えて、いくつかの非油性剥離助剤製品は、製紙プロセスにおける剥離助剤の組成物を変化させることによって開発されている。例えば、ＷＯ０１／７４５８１Ａ１は、ペーパーウェブをヤンキードライヤーから剥離するためのクレープ加工プロセスで有用な非油性剥離助剤を開示し、そこで、剥離助剤は、次の式、Ｒ−（ＯＣ３Ｈ６）ｙ（ＯＣ２Ｈ４）ｚＯＨによって表される非油性化学化合物であった。非油性化学化合物は、例えば、アルコキシル化アルキルフェノール、アルコキシル化脂肪酸、アルコキシル化アルコール等を含んだ。加えて、剥離助剤は、任意に、０〜約２０重量％の１つ以上の乳化界面活性剤を含み得る。
【０００８】
ＣＮ１１７６６５５Ａは、アルコール、脂肪酸または油、レシチン、水溶性または水分散性界面活性剤、及び水からなる安定した乳剤を含むレシチン系水性剥離助剤組成物を開示する。この組成物中のレシチンの溶媒として脂肪酸、油等を使用することによって、レシチンの良好な分散が得られた。
【０００９】
更に、ＷＯ２０１１／０５８０８６は、Ｃ１６〜Ｃ２０脂肪酸またはその塩を含む剥離剤を、加熱されたシリンダーの表面に塗布することを含む製紙プロセスを開示する。剥離剤が、約２〜約５０％のＣ１６〜Ｃ２０脂肪酸またはその塩、約５〜約５０％のアルコール、約０〜約７５％の油、約１〜約５％の界面活性剤、及び約１〜約５０％の水を含むことがこの参考文献で提案されている。
【先行技術文献】
【特許文献】
【００１０】
【特許文献１】国際公開第２０１１／０５８０８６号
【特許文献２】米国特許出願公開第２００６／０２７２７８７号明細書
【特許文献３】米国特許出願公開第２００７／０１０２１３０号明細書
【発明の概要】
【課題を解決するための手段】
【００１１】
驚くべきことに、少なくとも１つの無水コハク酸誘導体が剥離助剤の製剤に使用される場合、結果として得られる剥離助剤は、低コストを有するだけでなく、伝統的な剥離助剤よりも良好な剥離性能ももたらすことが見出された。本発明の剥離助剤組成物は、ペーパーウェブのクレープ加工適用における剥離助剤としての使用、かつペーパーウェブをその製造で使用される生地から剥離するための生地剥離剤としての使用に特に適切である。
【００１２】
したがって、本発明の第１の態様は、少なくとも１つの無水コハク酸誘導体を含有する活性成分を含む、ペーパーウェブのクレープ加工プロセスで使用される剥離助剤を提供する。
【００１３】
本発明の第２の態様は、新規のペーパーウェブクレープ加工法を提供する。
【００１４】
本発明の第３の態様は、製紙プロセスでペーパーウェブをクレープ加工するための無水コハク酸誘導体の使用に関する。
【００１５】
本発明の他の態様及び修正ならびに他の利点は、本明細書の以下の詳細な説明及び付属の特許請求の範囲から明らかになり得る。
【図面の簡単な説明】
【００１６】
【図１】比較例１に従う同じ試験条件下での様々な剥離助剤の引き剥し効果の比較である。
【発明を実施するための形態】
【００１７】
用語「ティッシュペーパーウェブ、ペーパーウェブ、ウェブ、ペーパーシート、シート、及び紙製品」は全て、水性製紙用完成紙料を形成するステップと、この完成紙料を長網ワイヤ等の有孔表面上に堆積させるステップと、重力または真空補助排水のいずれかによって水を完成紙料から除去するステップと、を含むプロセスによって作製された紙を指す。プロセスの最終ステップでは、望ましいテクスチャ特徴が、ＴＡＤ生地もしくはクレープ加工、またはそれらの組み合わせによって紙に与えられ、シートが乾燥させられる。本発明で使用され得る抄紙機及び製紙プロセスの例が、例えば、ＵＳ５，９４４，９５４及びＷＯ２０１３／０７０５４２に開示されており、参照によりそれらの全体が本明細書に組み込まれる。ある実施形態では、本発明は、繊維のスラリーを作製することと、ティッシュウェブを長網ワイヤ上に形成することと、ティッシュウェブを押圧区分で脱水することと、可撓性ブレード（例えば、クレープ加工またはドクターブレード）を使用してティッシュウェブをクレープ加工シリンダー（例えば、ヤンキードライヤー）に対してクレープ加工することと、を含むティッシュ作製プロセスで使用される。ある実施形態では、本発明は、単層もしくは多層ティッシュまたは紙タオルを調製するために使用され得る。しかしながら、本発明の剥離助剤が、他の既知の製紙プロセスで、かつティッシュ及び／またはタオル紙製品を製造するための他の既知の抄紙機で使用され得ることを理解されたい。
【００１８】
ティッシュは、化学及び機械型の木材パルプ、植物繊維、再生繊維、及びポリプロピレン等の合成繊維を含む様々な種類の天然及び合成繊維から成り得る。ティッシュはまた、カオリン粘土、二酸化チタン、及び／または炭酸カルシウム等の微粒子フィラーから成り得る。
【００１９】
本明細書全体を通して、用語「組成物」は、剥離助剤、濃縮物、溶液、乳剤等を特に含む、本明細書に列挙される少なくとも１つの成分または原料から成る。
【００２０】
本明細書における全てのパーセンテージ、割合、及び比率は、特別の定めのない限り、重量による。
【００２１】
本発明による剥離助剤、及びその乳剤または溶液は、その主な有効成分として活性成分を含む。本明細書において「活性成分」は、剥離性能において決定的な役割を果たす成分を指す。先行技術、例えば、ＣＮ１１７６６５５Ａ、ＷＯ０１７４５８１、ＣＮ１０１１８４７９９、ＵＳ６５６２１９４、ＵＳ８０７１６６７、及びＪＰ２００５／０７６１４１において、活性成分に加えて、剥離助剤は、概して、安定した乳剤または分散を形成するように活性成分を援助するために界面活性剤を含むことも述べられる。そのような界面活性剤は、活性成分とは異なり、概して、例えば、脂肪酸、アルコキシル化脂肪酸、アルコキシル化アルコール、アルコキシル化アルキルフェノール、油及び脂肪酸の硫酸塩及びスルホン酸塩、スクロース及びグルコースエステル、ならびに誘導体、及び脂肪族エステル、エトキシ化脂肪族エステル、ならびにグリセロールエステル等である。原理上、これらの参考文献で述べられる界面活性剤及び特定の例はまた、本発明に適用可能であり、したがって、これらの参考文献は、参照によりそれらの全体が本明細書に組み込まれる。
【００２２】
本発明の第１の態様は、少なくとも１つの無水コハク酸誘導体を含有する活性成分を含む、ペーパーウェブのクレープ加工プロセスで使用される剥離助剤を提供する。
【００２３】
本発明による無水コハク酸誘導体は、構造式ＩまたはＩＩを有する無水コハク酸、及びその対応する塩からなる群から選択され、
【化１】
2019506539.tif 000002
式中、Ｒは、８〜２５個の炭素原子を有するアルキル部分またはアルケニル部分である。ある実施形態では、Ｒは、１０〜２２個の炭素原子を有するアルキル部分またはアルケニル部分である。ある実施形態では、Ｒは、１５〜２０個の炭素原子を有するアルキル部分またはアルケニル部分である。ある実施形態では、Ｒは、アルキル部分である。ある実施形態では、無水コハク酸誘導体は、コハク酸、無水コハク酸、またはコハク酸塩である。
【００２４】
ある実施形態では、上述の通りに無水コハク酸によって形成された一塩または二塩、及び一価または二価陽イオンを使用することが可能である。適切な一価または二価陽イオンの例は、Ｎａ＋、Ｋ＋、ＮＨ４＋、Ｍｇ２＋、Ｃａ２＋である。ある実施形態では、一価または二価陽イオンは、Ｎａ＋、Ｋ＋、及びＮＨ４＋である。ある実施形態では、無水コハク酸誘導体は、コハク酸塩である。ある実施形態では、無水コハク酸誘導体は、Ｎａ＋、Ｋ＋、及びＮＨ４＋等の一価陽イオンを有する式ＩＩの無水コハク酸誘導体によって形成された一塩または二塩である。ある実施形態では、無水コハク酸誘導体は、二塩である。
【００２５】
ある実施形態では、無水コハク酸誘導体またはその塩は、水溶性である。ある実施形態では、少なくとも約１，０００ｍｇの無水コハク酸誘導体またはその塩は、２５℃で約１リットルの水に溶解する。
【００２６】
ある実施形態では、二塩を無水コハク酸誘導体から形成する間に、２つのカルボキシル基は、同じもしくは異なる一価陽イオンと、または二価陽イオンと結合し得る。ある実施形態では、一塩を無水コハク酸誘導体から形成する間に、他の遊離カルボキシル基は、アルキル等の適切な炭化水素基でエステル結合を更に形成することができる。ある実施形態では、エステル結合を有する無水コハク酸は、水溶性である。ある実施形態では、エステル結合を有する少なくとも約１，０００ｍｇの無水コハク酸誘導体は、２５℃で約１リットルの水に溶解する。
【００２７】
無水コハク酸誘導体の非限定的な例は、ラウリルコハク酸または無水コハク酸、ペンタデシルコハク酸または無水コハク酸、ヘキサデシルコハク酸または無水コハク酸、ヘキサデセニルコハク酸または無水コハク酸、オクタデシルコハク酸または無水コハク酸、オクタデセニルコハク酸または無水コハク酸、ヘキサデシルコハク酸二カリウムもしくは二ナトリウム、オクタデシルコハク酸二カリウムもしくは二ナトリウム、ヘキサデセニルコハク酸二カリウムもしくは二ナトリウム、及びオクタデセニルコハク酸二カリウムもしくは二ナトリウムである。
【００２８】
ある実施形態では、本発明による無水コハク酸誘導体は、単独で、または剥離助剤中の１つ以上の活性成分と組み合わせて使用される。
【００２９】
本発明の無水コハク酸誘導体は、当業者に知られている方法または技術に基づいて調製され得る。例えば、「Ｈｙｄｒｏｇｅｎａｔｉｏｎ  ｏｆ  ｍａｌｅｉｃ  ａｎｈｙｄｒｉｄｅ  ｔｏ  ｓｕｃｃｉｎｉｃ  ａｎｈｙｄｒｉｄｅ  ｏｖｅｒ  ＣｅＯ２  ｍｏｄｉｆｉｅｄ  Ｎｉ／γ−Ａｌ２Ｏ３  ｃａｔａｌｙｓｔｓ」、ＩＮＤＵＳＴＲＩＡＬ  ＣＡＴＡＬＹＳＩＳ、Ｖｏｌ．２２  Ｎｏ．９、Ｓｅｐｔ．２０１４を参照されたい。
【００３０】
ある実施形態では、剥離助剤は、前述の少なくとも１つの無水コハク酸誘導体を含有する活性成分、水溶性または水分散性界面活性剤、及び水を含む安定した水性組成物である。ある実施形態では、水性組成物は、前述の少なくとも１つの無水コハク酸誘導体を含有する活性成分、水溶性または水分散性界面活性剤、及び水からなる。水性組成物は、安定した水性乳剤、または安定した水溶液であり得る。安定した水溶液の場合、組成物は、少なくとも１つの無水コハク酸誘導体を含有する活性成分、水溶性または水分散性界面活性剤、及び水に加えて、適切な量のＮａＯＨ等のｐＨ調節剤を含むことができる。
【００３１】
別の実施形態では、必要に応じて、剥離助剤はまた、少なくとも１つの無水コハク酸誘導体を含有する前述の活性成分、及び水溶性または水分散性界面活性剤を含む安定した濃縮組成物であり得る。ある実施形態では、安定した濃縮組成物は、少なくとも１つの無水コハク酸誘導体を含有する前述の活性成分、及び水溶性または水分散性界面活性剤からなる。
【００３２】
したがって、ある実施形態では、剥離助剤は、該少なくとも１つの無水コハク酸誘導体、水溶性または水分散性界面活性剤、及び水、ならびに任意にｐＨ調節剤からなり得る。
【００３３】
ある実施形態では、本発明による剥離助剤組成物はまた、例えば、ホワイトオイル、脂肪酸、レシチン、アルコキシル化アルキルフェノール、アルコキシル化脂肪酸、及び（ポリ）Ｃ５〜Ｃ２０アルファ−オレフィンを含む、他の活性成分を含み得る。これらの他の活性成分は、それらが生成物の均一性及び安定性に悪影響を与えないという条件で、任意に添加されることが評価されるべきである。その結果として、無水コハク酸誘導体の比率は、全ての活性成分の総重量に基づいて、１〜９９重量％、１〜９５重量％、１０〜９５重量％、２０〜９５重量％、３５〜９５重量％、５０〜９５重量％、または６０〜９５重量％等の約１〜１００重量％の範囲にあり得る。
【００３４】
ある実施形態では、界面活性剤は、非イオン性、陽イオン性、陰イオン性、両性、または両性イオン界面活性剤であり得る、水溶性または水分散性界面活性剤である。界面活性剤の非限定的な例としては、例えば、モノオレイン酸ソルビタンまたはモノラウリン酸ソルビタン等のソルビタン脂肪酸エステル、脂肪酸エステル及びラウリン酸エステル等のポリオキシエチレンソルビタン脂肪酸エステル、アルコキシル化アルコール、他の脂肪酸、アルコキシル化脂肪酸、アルコキシル化アルキルフェノール、油及び脂肪酸の硫酸塩及びスルホン酸塩、スクロース及びグルコースエステル、ならびにそれらの誘導体、及び脂肪族エステル、エトキシ化脂肪族エステル、ならびにグリセロールエステル等が挙げられる。ある実施形態では、水溶性または水分散性界面活性剤は、非イオン性界面活性剤、例えば、ソルビタン脂肪酸エステル、ポリオキシエチレンソルビタン脂肪酸エステル、アルコキシル化アルコール等である。ある実施形態では、ポリオキシエチレンソルビタン脂肪酸エステルは、Ｔｗｅｅｎ２０、Ｔｗｅｅｎ４０、Ｔｗｅｅｎ６０、及びＴｗｅｅｎ８０であり得るが、ソルビタン脂肪酸エステルは、Ｓｐａｎ２０、Ｓｐａｎ４０、Ｓｐａｎ６０、及びＳｐａｎ８０であり得る。ある実施形態では、約３〜１５個のＥＯ基を有するアルコキシル化アルコールまたはエトキシ化アルコールが使用される。ある実施形態では、脂肪アルコールポリオキシエチレンエーテルが使用される。
【００３５】
乳剤または溶液組成物を含む、本発明の水性剥離助剤組成物に関して、少なくとも１つの無水コハク酸誘導体と界面活性剤との全比率は、１重量％〜９９重量％の範囲内に設定され得、水成分は、１重量％〜９９重量％の量で添加され得る。ある実施形態では、水成分は、５０重量％〜９０重量％の量で添加され得る。ある実施形態では、剥離助剤濃縮組成物は、１重量％未満の水を含む。ある実施形態では、剥離助剤濃縮組成物は、実質的に水を有さない。加えて、ある実施形態では、水性剥離助剤組成物及び剥離助剤濃縮組成物中における、該少なくとも１つの無水コハク酸誘導体の界面活性剤に対する重量比は、１：（０．０５〜２０）である。ある実施形態では、該少なくとも１つの無水コハク酸誘導体の界面活性剤に対する重量比は、１：（０．５〜１０）である。ある実施形態では、該少なくとも１つの無水コハク酸誘導体の界面活性剤に対する重量比は、１：（０．５〜５）である。
【００３６】
水性剥離助剤組成物は、無水コハク酸誘導体を含有する活性成分と界面活性剤系との予め混合された混合物、例えば、上述のような剥離助剤濃縮組成物に、水を比例的に添加することによって調製される。ある範囲の粒子サイズを有する乳剤は、水成分と界面活性剤との割合を調整することによって水性剥離助剤製剤から調製され得た。
【００３７】
概して、水性組成物は、加熱版上に高質の塗膜をもたらす。
【００３８】
本発明の第２の態様は、ペーパーウェブをクレープ加工する新規の方法を提供し、それは、
ａ）上述のような少なくとも１つの無水コハク酸誘導体を含有する活性成分を含む剥離助剤組成物を、回転式クレープ加工シリンダーに塗布するステップと、
ｂ）ペーパーウェブのクレープ加工シリンダーへの効果的な接着のために、ペーパーウェブをクレープ加工シリンダーに押圧するステップと、
ｃ）ドクターブレードを用いてペーパーウェブをクレープ加工シリンダーから取り除くステップと、を含む。
【００３９】
ある実施形態では、無水コハク酸誘導体を有さない同一の方法と比較して、無水コハク酸誘導体は、接着の増加を提供する。
【００４０】
本発明による、ペーパーウェブをクレープ加工する方法では、剥離助剤は、通常、従来の湿式加圧機内のクレープ加工シリンダーに塗布され得る。
【００４１】
ある実施形態では、約１〜４０ｍｇ／ｍ２の本明細書で述べられる剥離助剤がクレープ加工シリンダーに塗布される。本明細書で使用される場合、ｍｇ／ｍ２は、無水コハク酸誘導体／界面活性剤の混合物が塗布されるシリンダー表面の表面積に関して、ミリグラムで測定された無水コハク酸誘導体／界面活性剤の混合物の量を指す。
【００４２】
剥離助剤組成物は、製剤のシリンダーへの均一な塗布を達成すために、任意の適切な手段、例えば、噴霧によってクレープ加工シリンダーに塗布され得る。ある実施形態では、剥離助剤は、１つ以上の噴霧ブームを使用してクレープ加工シリンダー（例えば、ヤンキードライヤー）上に噴霧される。ある実施形態では、剥離助剤は、半乾きのティッシュウェブの移動前に、水溶液または混合物としてヤンキードライヤー上に噴霧される。
【００４３】
実施形態では、同様に水性形態である接着剤が剥離助剤と共にヤンキードライヤーに塗布される。
【００４４】
ある実施形態では剥離助剤は、水溶性陽イオン性ポリアミド−エピハロヒドリン（ＰＡＥ）樹脂を含む。ＰＡＥ樹脂は、エピハロヒドリンと、第二級アミン基を含有する長鎖ポリアミドとの反応生成物を含む。ＰＡＥ樹脂の他の様相及びいくつかの他の適した利用可能なクレープ加工接着剤に関して、ＣＮ１０１１８４７９９Ａの明細書が参照され得、例えば、７ページ１行目〜８ページ１０行目、及びそこに引用される参考文献を参照されたい。ここで、ＣＮ１０１１８４７９９Ａは、参照によりその全体が本出願に組み込まれる。
【００４５】
本発明の剥離助剤組成物はまた、ティッシュまたはタオルの柔軟性を改善するために本技術分野で使用される機能性添加物と組み合わせて使用され得る。代表的な機能性添加物としては、引用されるＣＮ１０１１８４７９９Ａの明細書の８ページの第３段落に説明されるものが挙げられる。
【００４６】
本発明の第３の態様は、製紙プロセスでペーパーウェブをクレープ加工するための無水コハク酸誘導体の使用に関する。
【００４７】
ある実施形態では、無水コハク酸誘導体を含む剥離助剤は、ヤンキードライヤーの表面に塗布（例えば、噴霧）される。ある実施形態では、クレープ加工プロセスは、少なくとも１つの無水コハク酸誘導体を含む活性成分を含む剥離助剤をヤンキードライヤーに塗布することと、ペーパーウェブをヤンキードライヤーに押圧することと、クレープ加工ブレードを用いてペーパーウェブをヤンキードライヤーから取り除くことと、を含む。ある実施形態では、無水コハク酸誘導体は、ティッシュペーパーまたは紙タオルを形成するためのプロセスで使用される。
【００４８】
以下の実施例は、本発明を更に例証するが、言うまでもなく、決してその範囲を限定するものとして解釈されるべきではない。
【実施例】
【００４９】
以下の実施例は、例証目的のために提示され、本発明の範囲を限定することを目的としない。
【００５０】
実施例で使用した試薬
Ａ：１８個の炭素原子を有するアルキル鎖を有するアルキル無水コハク酸、オクタデシル無水コハク酸
Ｂ：１８個の炭素原子を有するアルキル鎖を有するアルキルコハク酸、オクタデシルコハク酸
Ｃ：１６個の炭素原子を有するアルキル鎖を有するアルキルコハク酸二ナトリウム、ヘキサデシルコハク酸二ナトリウム
Ｄ：ホワイトオイル
Ｅ：トールオイル脂肪酸
Ｆ：水
Ｇ：Ｔｗｅｅｎ−８０、モノオレイン酸ポリオキシエチレンソルビタン
Ｈ：脂肪アルコールポリオキシエチレンエーテル、ＡＥＯ−５
Ｉ：４８％のＮａＯＨ溶液
【００５１】
引き剥し力試験方法
剥離助剤とクレープ加工接着剤を既定の比率で混合する。結果として得られた混合物（３〜５ｍＬ）を取り、１０ｃｍ×２０ｃｍの表面が磨かれた鉄板上に堆積させ、その後、膜形成のために１００℃に加熱する。幅５ｃｍの綿布切れを水に浸し、その後、鉄板上に広げ、接着圧縮する。１０５℃のオーブン内で１５分間保持した後、布切れを鉄板から１８０°の角度で引き剥すのに必要な力を、引張試験機を使用して試験した。この力が低下するほど、対応する剥離助剤の引き剥し効果が高い。
【００５２】
実施例１
乳剤の形態での剥離助剤組成物
【表１】
2019506539.tif 000003
【００５３】
約５ｇのＡ、約５ｇのＥ、及び約１０ｇのＧを秤量し、容器に添加した。その後、混合物を、均一な液相が形成されるまで、３００ＲＰＭの速度で撹拌した。撹拌下で、約８０ｇのＦを混合物にゆっくりと添加し、均一で安定した淡黄色の乳剤を形成した。
【００５４】
実施例２
溶液の形態での剥離助剤組成物
【表２】
2019506539.tif 000004
【００５５】
約３ｇのＢ、約２ｇのＣ、及び約１５ｇのＨ、ならびに約８０ｇのＦを混合し、完全に混合するまで撹拌し、その後、それに少量のＩを添加して、混合物のｐＨを７．５〜９．０に調整した。しばらく撹拌した後、透明の淡黄色の溶液が形成された。
【００５６】
実施例３
濃縮物の形態での剥離助剤組成物
【表３】
2019506539.tif 000005
【００５７】
約４０ｇのＢ、約５ｇのＤ、５ｇのＥ、及び５０ｇのＧを秤量し、容器に添加した。その後、混合物を、均一な液相が形成されるまで、３００ＲＰＭの速度で撹拌した。
【００５８】
比較例１
様々な剥離助剤
剥離助剤Ｎａｌｃｏ６４５７５：市販の従来の油性剥離助剤
【００５９】
２０％の乳剤型剥離助剤（Ｘ１）を、実施例１と同様に調製し、ＡのＧに対する割合は、約１：２（５％：１０％）であった。
【００６０】
２０％の溶液型剥離助剤（Ｘ２）を実施例２と同様に調製し、（Ｂ＋Ｃ）のＨに対する割合は、約１：３（５％：１５％）であった。
【００６１】
濃縮物型剥離助剤（Ｘ３）を、実施例３と同様に調製し、Ｂの（Ｅ＋Ｇ）に対する割合は、約１：１．４（４０％：５５％）であり、塗布前に、２０％の濃度まで水で希釈した。
【００６２】
クレープ加工接着剤
Ｎａｌｃｏ６４０９４：ＰＡＥ接着剤
クレープ加工接着剤及び上述の４つの剥離助剤を、９８％の接着剤と２％の各剥離助剤の比率に従って、それぞれ、４つの混合溶液に製剤化する。異なる剥離助剤の引き剥し力を、同じ試験条件下で上記の引き剥し力試験方法を使用して試験した。
【００６３】
引き剥し効果を図１に示す。「ブランク」は、いかなる剥離助剤も有していないクレープ加工接着剤のみを指し、剥離助剤中のクレープ加工接着剤の濃度は、他の試料と同じであったが、他の試料の剥離助剤に対応する部分は、水と置き換えた。図から見られるように、同じ試験条件下では、本発明による無水コハク酸誘導体を含有する剥離助剤は、引き剥し力を最も低下させることができ、それによって、既存の製品Ｎ６４５７５と比較してより良好な引き剥し性能をもたらした。
【００６４】
本明細書に引用される出版物、特許出願、及び特許を含む全ての参考文献は、各参考文献が参照により組み込まれるように個別に、具体的に指示され、その全体が明記されているのと同程度まで参照により本明細書によって組み込まれる。
【００６５】
本発明を説明する文脈において（特に、以下の特許請求の範囲の文脈において）、用語「ａ」、「ａｎ」、「ｔｈｅ」、「少なくとも１つの」、及び同様の指示対象の使用は、本明細書において別段の指示がない限り、または文脈によって明確に否定されない限り、単数形及び複数形の両方を含むように解釈される。１つ以上の品目の一覧に後続する用語「少なくとも１つ」（例えば、「Ａ及びＢのうちの少なくとも１つ」）の使用は、本明細書において別段の指示がない限り、または文脈によって明確に否定されない限り、記載された品目から選択される１つの品目（ＡまたはＢ）、または記載された品目のうちの２つ以上の任意の組み合わせ（Ａ及びＢ）を意味するように解釈される。用語「含む（ｃｏｍｐｒｉｓｉｎｇ）」、「有する」、「含む（ｉｎｃｌｕｄｉｎｇ）」、及び「含有する」は、特に断りのない限り、制約のない用語（すなわち、「を含むが、それらに限定されない」を意味する）として解釈されるべきである。本明細書における数値の範囲の列挙は、本明細書において別段の指示がない限り、範囲内に含まれる各別々の数値を個別に指す簡単な方法としての役割を果たすことを目的とするのみであり、各別々の数値は、それらが本明細書において個別に列挙されているかのように本明細書に組み込まれる。本明細書において説明される全ての方法は、本明細書において別段の指示がない限り、または文脈によって明確に否定されない限り、任意の適切な順序で行われ得る。本明細書において提供されるいかなる、及び全ての例、または例示的言語（例えば、「等」）の使用は、本発明をより良く説明することのみを目的とし、他に主張されない限り、本発明の範囲を限定しない。本明細書におけるどの用語も、本発明の実践に不可欠なものとして、任意の特許請求されていない要素を示すものとして解釈されるべきではない。
【００６６】
本発明の実施形態は、本明細書に記載され、本発明を実行するための、発明者に知られている最良の形態を含む。これらの実施形態の変形は、前述の説明を読んだ後、当業者に明らかとなり得る。発明者は、当業者が必要に応じてそのような変形を使用することを予期し、発明者は、本発明が本明細書に具体的に記載される以外に実践されることを目的とする。その結果、本発明は、適用法で許可される通り、本明細書に添付された特許請求の範囲に列挙された主題の全ての修正及び同等物を含む。また、その全ての可能な変形における上述の要素の任意の組み合わせは、本明細書において別段の指示がない限り、または文脈によって明確に否定されない限り、本発明によって包含される。
【図１】
2019506539.tif 000007
【国際調査報告】
2019506539.tif 000008
2019506539.tif 000009
2019506539.tif 000010